(57)【要約】  第１のカーボンナノチューブ浸出材料と第２のカーボンナノチューブ浸出材料とを備えた陸ベースの複合材料構造体を有する装置。前記第１及び第２のカーボンナノチューブ浸出材料は、それぞれ異なる機能性を提供するために選択されたカーボンナノチューブ担持量の範囲を有する。【選択図】図１
2013511655.tif 000002
【特許請求の範囲】
【請求項１】
複合材料構造体を備えた土地で支持される構造体を含んで構成される装置であって、
前記複合材料構造体は少なくとも、
電気抵抗、損傷検知、引張強度、圧縮強度、せん断強度、曲げ強度、亀裂抵抗、電磁妨害遮蔽、落雷保護、熱伝導性、電気信号の伝達、及びレーダー吸収から選択される第１の機能性を、前記構造体に与える第１のカーボンナノチューブ浸出材料と、
電気抵抗、損傷検知、引張強度、圧縮強度、せん断強度、曲げ強度、亀裂抵抗、電磁妨害遮蔽、落雷保護、熱伝導性、電気信号の伝達、及びレーダー吸収から選択される第２の機能性を、前記構造体に与える第２のカーボンナノチューブ浸出材料と、
を含んで構成される装置。
【請求項２】
前記複合材料構造体は、第３のカーボンナノチューブ浸出材料を含んで構成される請求項１に記載の装置。
【請求項３】
前記第１のカーボンナノチューブ浸出繊維のカーボンナノチューブ担持量は、０％から２％までの間である請求項１に記載の装置。
【請求項４】
前記第１のカーボンナノチューブ浸出材料は、損傷を受けやすいように前記構造体上に配置され、前記第１の機能性は損傷検知である請求項３に記載の装置。
【請求項５】
前記第１のカーボンナノチューブ浸出材料は、張力を受けやすいように前記構造体上に配置され、前記第１の機能性は引張強度である請求項３に記載の装置。
【請求項６】
前記第１のカーボンナノチューブ浸出材料は、圧力を受けやすいように前記構造体上に配置され、前記第１の機能性は圧縮強度である請求項３に記載の装置。
【請求項７】
前記第１のカーボンナノチューブ浸出繊維のカーボンナノチューブ担持量は、２％から５％までの間である請求項１に記載の装置。
【請求項８】
前記第１のカーボンナノチューブ浸出材料は、せん断力を受けやすいように前記構造体上に配置され、前記第１の機能性はせん断強度である請求項７に記載の装置。
【請求項９】
前記第１のカーボンナノチューブ浸出材料は、亀裂が入りやすいように前記構造体上に配置され、前記第１の機能性は亀裂抵抗である請求項７に記載の装置。
【請求項１０】
前記第１のカーボンナノチューブ浸出繊維のカーボンナノチューブ担持量は、５％から４０％の間である請求項１に記載の装置。
【請求項１１】
前記第１のカーボンナノチューブ浸出材料は、電磁妨害にさらされやすいように前記構造体上に配置され、前記第１の機能性は電磁妨害遮蔽である請求項１０に記載の装置。
【請求項１２】
前記第１のカーボンナノチューブ浸出材料は、落雷にさらされやすいように前記構造体上に配置され、前記第１の機能性は落雷保護である請求項１０に記載の装置。
【請求項１３】
前記第１のカーボンナノチューブ浸出材料は、熱伝導性を与えるように前記構造体上に配置され、前記第１の機能性は熱伝導性である請求項１０に記載の装置。
【請求項１４】
前記第１のカーボンナノチューブ浸出材料は、前記構造体上に電気回路と隣接して配置され、前記第１の機能性は電気信号の伝達である請求項１０に記載の装置。
【請求項１５】
前記第１のカーボンナノチューブ浸出材料のカーボンナノチューブ担持量は勾配を有する請求項１に記載の装置。
【請求項１６】
前記第１のカーボンナノチューブ浸出材料は、レーダー吸収を与えるように前記構造体上に配置され、前記第１の機能性はレーダー波の吸収である請求項１５に記載の装置。
【請求項１７】
複合材料構造体を備えた地上で支持される構造体を提供することを含んで構成される方法であって、
前記複合材料構造体は少なくとも、
電気抵抗、損傷検知、引張強度、圧縮強度、せん断強度、曲げ強度、亀裂抵抗、電磁妨害遮蔽、落雷保護、熱伝導性、電気信号の伝達、及びレーダー吸収から選択される第１の機能性を、前記構造体に与える第１のカーボンナノチューブ浸出材料と、
電気抵抗、損傷検知、引張強度、圧縮強度、せん断強度、曲げ強度、亀裂抵抗、電磁妨害遮蔽、落雷保護、熱伝導性、電気信号の伝達、及びレーダー吸収から選択される第２の機能性を、前記構造体に与える第２のカーボンナノチューブ浸出材料と、
を含んで構成される方法。
【請求項１８】
前記第１のカーボンナノチューブ浸出材料と前記第２のカーボンナノチューブ浸出材料とは重複する請求項１７に記載の方法。
【請求項１９】
前記第１の機能性を決定することと、
前記第１の機能性に基づいて前記第１のカーボンナノチューブ浸出材料の第１のカーボンナノチューブ担持量を選択することと、
をさらに含んで構成される請求項１７に記載の方法。
【請求項２０】
前記第２の機能性を決定することと、
前記第２の機能性に基づいて前記第２のカーボンナノチューブ浸出材料の第２のカーボンナノチューブ担持量を選択することと、
をさらに含んで構成される請求項１９に記載の方法。
【発明の詳細な説明】
【技術分野】
【０００１】
本出願は、２００９年１１月２３日に出願された米国特許仮出願第６１／２６３，８０７号及び２００９年１２月１４日に出願された米国特許仮出願第６１／２８６，３４０号に対する優先権を主張し、それらの全内容は参照により本出願に組み込まれる。
【０００２】
（連邦支援研究又は開発に関する記載）
【０００３】
本発明は、概してカーボンナノチューブ（ＣＮＴ）に関し、より詳細には、複合材料及び複合材料構造体に組み込まれたＣＮＴに関する。
適用なし。
【背景技術】
【０００４】
ハイブリッド複合材料は、様々な成功の度合いで使用されている。機械的強化、コスト削減、煤煙防止，耐薬品性等の様々な目的のために使用される凝集材や充填材の追加とともに、複合材料内での２，３の異なる補強材の使用が行われている。
【発明の概要】
【発明が解決しようとする課題】
【０００５】
陸ベース構造体は、操作性及び効率性に対して多くの要求が課せられている。電気回路を収めた構造体は、電磁伝導又は電磁放射にさらされやすく、適切な保護無しでは動作に支障をきたすおそれがある。周囲の構造体又は物体よりも比較的高い構造体は、落雷を受けやすく、電気伝導性又は電気負荷を搬送する追加の手段がない場合、深刻な損傷や破壊のおそれがある。構造体の小規模な又は修繕可能な構造損傷は、迅速に発見しなければ、深刻な又は完全な故障にすぐさま発展するおそれがある。構造体の重要箇所におけるせん断力、張力及び圧力は、適切な構造的健全性がないと、徐々に故障を引き起こす可能性がある。微小亀裂を形成初期に防がないと、亀裂伝播が深刻な又は完全な故障を引き起こすおそれがある。様々な温度又は他の要素が、構造体に不適切な熱伝導性の影響を与えることもある。構造体は、適切なレーダー吸収材料がないとレーダー波により探知されるおそれがある。陸ベース構造体におけるこれらの（及びさらなる）要求は、それぞれの要求に適した材料の選択を困難にする。
【課題を解決するための手段】
【０００６】
一態様において、本明細書で開示された実施形態は、マトリックス材と特定の機能性を備えたＣＮＴ浸出繊維材料とを含む調整された複合材料(tailored composite materials）に関する。
【０００７】
一態様において、本明細書で開示された実施形態は、少なくとも（１）構造体に第１の機能性を与える第１のカーボンナノチューブ浸出材料と、（２）構造体に第２の機能性を与える第２のカーボンナノチューブ浸出材料と、を有する複合材料を備えた土地に支持される構造を含む装置に関する。ある実施形態において、前記複合材料構造体は、構造体にさらなる機能性を与えるさらなるカーボンナノチューブ浸出材料を有する。
【０００８】
一態様において、本明細書で開示された実施形態は、少なくとも（１）構造体に第１の機能性を与える第１のカーボンナノチューブ浸出材料と、(２)構造体に第２の機能性を与える第２のカーボン・ナノチューブ浸出材料と、を有する複合材料構造体を備えた土地に支持される構造体を提供することを含む方法に関する。ある実施形態において、前記複合材料構造体は、構造体にさらなる機能性を与える付加的なカーボンナノチューブ浸出材料を有する。カーボンナノチューブ浸出材料のカーボンナノチューブの担持量は、対応する機能性に基づいて選択することができる。
【図面の簡単な説明】
【０００９】
【図１】連続化学蒸着（ＣＶＤ）プロセスによりPAN‐BASED炭素繊維上に成長した多層ＣＮＴ（ＭＷＮＴ）の透過型電子顕微鏡（ＴＥＭ）画像を示す。
【図２】連続ＣＶＤプロセスによりPAN‐BASEDの炭素繊維上に成長した２層ＣＮＴ（ＤＷＮＴ）のＴＥＭ画像を示す。
【図３】ＣＮＴ形成ナノ粒子触媒が繊維材料表面に機械的に浸出された部分のバリアコーティング内部から成長したＣＮＴの走査型電子顕微鏡（ＳＥＭ）画像を示す。
【図４】炭素繊維材料上で目標とする長さである約４０ミクロンの２０％以内まで成長したＣＮＴの長さ分布の一貫性を明示するＳＥＭ画像を示す。
【図５】繊維全体に亘って約１０％以内でＣＮＴの密度が均一であることを明示する炭素繊維上に成長したＣＮＴの低倍率ＳＥＭ画像を示す。
【図６】本明細書に開示の実施形態に係る、陸ベース装置の風力タービン翼を示す断面図。
【図７】本明細書に開示の実施形態に係る、図６の接合部の詳細を示す図。
【図８】本明細書に開示の実施形態に係る、土地装置の風力タービン翼を示す斜視図。
【図９】本明細書に開示の実施形態に係る、土地装置のウィンドタービンブレードの外殻を示す断面図。
【００１０】
ＣＮＴ浸出繊維を活用した調整されたマルチスケール複合材料が開発されている。出願人による同時係属中の出願であり、その内容が参照により本出願に組み込まれた、米国特許出願公開第２０１０／０２７９５６９号明細書及び米国特許出願公開第２０１０／０１７８８２５号明細書に記載された処理のような、修正ＣＶＤプロセスを利用した連続，ラインプロセスによって、ガラス繊維及び炭素繊維の表面にＣＮＴを直接成長させることができる。ＣＮＴ浸出繊維材料により形成された複合材料構造体は、高い機械的特性、特に高い層間せん断力及び面内せん断力を示す。さらに、これらの複合材料構造体は、ＣＮＴの担持量及び配向性に基づく高い電気伝導性及び熱伝導性を有する。これらのＣＮＴ浸出繊維材料は、様々な配向及び担持量で複合材料内に使用され、これによって従来の繊維材料では得られない性能を含む特注の性能を提供することが可能となる。
【００１１】
ＣＮＴ浸出繊維複合材料は、例えば、カーボン、ガラス、アルミナ、シリコンカーバイド又はケブラー（登録商標）等のあらゆる種類の繊維基材を使用することができる。その上、多くの種類の繊維が機械的強化の用途で使用されるため、浸出されたＣＮＴは、機械的強度の向上にさらなる役割を果たすことができる。ＣＮＴ浸出繊維材料内のＣＮＴ担持量の範囲は、所定の複合部品に要求される性能を提供するように特定される。より詳細には、ＣＮＴ担持量は、特注及び最適化のために、それぞれの複合材料構造体内における特定のＣＮＴ浸出繊維材料の位置に基づき変化させることができる。構造体上の特定のある点で望まれる機能性に応じて、構造体はＣＮＴ浸出繊維材料内の異なる位置には異なるＣＮＴ担持量範囲を有し、ＣＮＴ浸出繊維材料の異なる層（又は勾配）には異なるＣＮＴ担持量範囲を有し、又は異なるＣＮＴ浸出繊維材料には異なるＣＮＴ担持量範囲を有することができる。繊維上及び複合材料全体のＣＮＴ担持量は、様々な範囲から選択することができる。例えば、複合材料中のＣＮＴ担持量は、４つの領域に分けることができる。ある実施形態において、０．０１％から２％を「低」範囲とすることができる。この「低」範囲は、約０％から約２％であり、０％，１％，２％及びその端数の担持量を含む。「中」範囲は、約２％から約５％であり、２％，３%，４%，５%及びその端数の担持量を含む。「高」範囲は、約５％から約４０％であり、５％、１０%、１５%、２０%、２５%，３０%，３５%，４０%及びその端数の担持量を含む。約４０％を越えると「超高」範囲である
【００１２】
繊維強化複合材料構造体は、その性質を所定の一連の要求に適合するように調整することができるため、陸ベースの先進的応用に使用されている。例えば、合成梁（composite beam）の曲げ剛性を最適化するために特定の薄膜積層順序を使用し、ねじれ剛性を最適化するために他の順序を使用することができる。異なる２種類の強化繊維を使用するハイブリッド複合材料は、全体的な複合材料の機械的、熱的あるいは電気的性質に対するそれぞれの繊維のもつ有益な貢献からの利益を享受する。
【００１３】
陸ベースの複合材料構造体に適用可能な広範な機能性は、ＣＮＴ浸出繊維材料中のＣＮＴ担持量のレベルの違いにより得ることができる。このようなＣＮＴ浸出繊維材料には、連続繊維（continuous fiber）、短繊維（chopped fiber）及び織物（woven fabrics）が含まれる。
【００１４】
このような機能性には、電磁妨害（ＥＭＩ）遮蔽、落雷保護、損傷検知、及び層間及び面内せん断強度及び剛性率、引張強度及び引張係数、圧縮強度及び圧縮率、曲げ強度及び曲げ弾性率、亀裂抵抗及び伝播抵抗を含むがこれらに限られない機械的性質、熱伝導性の向上、レーダー吸収又は難燃性が含まれる。
【００１５】
ある適用において、高レベルのＣＮＴ担持量は、ＥＭＩ遮蔽又は落雷保護機能を提供することができる。このような機能性は、出願人による同時係属中の出願であり、その全内容が参照により本出願に組み込まれた米国特許出願公開第２０１０／０２７００６９号明細書に記載されたように、精密な電気回路への電磁伝導又は電磁放射による悪影響を防ぐか、あるいは基部繊維（base fibers）周辺のマトリックスを大幅に劣化させることなく電流を流す機構を提供することができる。ＥＭＩ遮蔽複合材料又は落雷保護複合材料は、マトリックス材の一部に配置されたＣＮＴ浸出繊維材料を有することが可能である。この複合材料は、約０．０１ＭＨｚから約１８ＧＨｚまでの周波数帯域において、電磁（ＥＭ）放射の吸収、ＥＭ放射の反射、又はその両方が可能である。ＥＭＩ遮蔽効果（ＳＥ）として計測される複合材料のＥＭ遮蔽能力は、約４０デシベル（ｄＢ）から約１３０ｄＢまでの範囲である。ＣＮＴは、その高アスペクト比による望ましい電磁吸収特性を有する。複合材料中のＣＮＴは、広い範囲の周波数のＥＭ放射を吸収し、吸収したエネルギーを例えば電気接地へ、又は熱として消散させることができる。また、ＣＮＴは機構的にＥＭ放射を反射することができる。その上、ＥＭＩ遮蔽利用において、吸収及び反射のいずれの組み合わせも、電磁放射の透過率が最小化される限り有益である。使用可能な実際のメカニズムと関係なく、かつ理論に制限されることなく、相当量の電磁妨害を削減又は防ぐことにより複合材料は作用可能となる。ＥＭＩ遮蔽複合材料は、ＥＭＩ遮蔽に既に使用されている材料の遮蔽特性を向上させることができる。ＣＮＴ浸出繊維は、誘電性複合材料及び導電性複合材料のＥＭＩ遮蔽を向上させ、これにより軽量で高強度の複合材料を使用可能とする。このような複合材料のなかには、その本質的に乏しいＥＭＩ遮蔽能力により、以前は、その用途が限られているものもあったかもしれない。ＥＭＩ遮蔽複合材料は、可視光線、赤外線（ＩＲ）及び他の様々なレーダー帯域部分を含む電磁スペクトルの異なる部分に亘ってほとんど黒体である吸収表面を提供することができる。黒体様（black body-like）の性質を得るために、繊維材料上のＣＮＴ密度が制御される。このように、例えば、ＣＮＴ浸出繊維材料の屈折率は、空気の屈折率と略一致するように調整される。フレネルの法則によれば、このとき反射率は最小となる。反射の最小化はＥＭ吸収を最適化するのに有益であるが、複合材料はまた、ＥＭＩ遮蔽層の透過を最小化するよう設計することもできる。言い換えれば、吸収は、ＥＭＩ遮蔽を提供する限りにおいて有益である。ＣＮＴ浸出繊維材料により効果的に吸収されない特定の波長に対して、反射率を与えること、又は当該ＣＮＴ浸出繊維材料により吸収されない放射を吸収することができる第２の構造体を与えることは有益である。これに関して、交互に変化する吸収特性を提供する異なったＣＮＴ浸出繊維材料の漸進的な層化は有益である。多層材料に代えて、又は多層材料に加えて、それ自体もＣＮＴ浸出繊維材料である反射材料を組み込むことも有益である。したがって、本発明の複合材料は、例えば、ＣＮＴ浸出繊維材料を含んで構成される複数の吸収層又は反射層を有���てもよい。繊維材料自体は、ＥＭ放射の吸収又は落雷で得たエネルギーを消散するための効果的なパーコレーション経路（percolation pathways）を形成するのに十分なＣＮＴ密度を複合材料全体に与えるＣＮＴの配列を構築する足場の役割を果たすことができる。浸出したＣＮＴは、繊維材料上及び複合材料全体に均一な長さ、密度及び制御された配向を有するように適合され、これによりＥＭ放射の吸収又は落雷からの保護を最大化することができる。ＥＭ遮蔽特性及び落雷保護をＣＮＴに依存することにより、複合材料は、導電性又は絶縁性の繊維材料及びマトリックスを利用することができる。その上、ＥＭＩ遮蔽複合材料又は落雷保護複合材料は、それが使用される部品の表面構造体の一部として一体化することができる。ある実施形態において、表面だけでなく部品全体がＥＭＩ遮蔽又は避雷針の役割を果たすことができる。ある実施形態において、ＣＮＴ浸出繊維材料は、ＥＭＩ遮蔽用途又は落雷保護用途に使用するために予め作られた複合材料のコーティングとして使用することができる。ＥＭＩ遮蔽複合材料又は落雷保護複合材料の製造方法は、マトリックス材内でＣＮＴ浸出繊維材料の配向が制御された状態で、ＣＮＴ浸出繊維材料をマトリックス材の一部に配置すること、及びマトリックス材を硬化させることを含む。ＣＮＴ浸出繊維材料の制御された配向は、複合材料構造体全体に浸出されたＣＮＴの相対配向を制御する。ＣＮＴ浸出繊維を形成する製造プロセスは、大規模連続プロセスに適している。このプロセスにおいて、ＣＮＴは、カーボン、ガラス、セラミック又はトウ（tows）やロービング（rovings）等の巻取り可能な寸法の同種の繊維材料上に直接成長する。ＣＮＴ成長には、深い森が（dense forest）が約５ミクロンから約５００ミクロンまでの範囲に調整可能な長さで堆積するという性質があるが、この長さは、以下に記載する様々な要因により制御される。この森は、ＣＮＴが繊維材料のそれぞれのフィラメントの表面と直交するように配向し、これにより放射状の被覆を形成する。ＣＮＴはさらに、繊維材料の軸に対して平行な配向となるように処理されてもよい。結果として得られたＣＮＴ浸出繊維材料は、製造された形態のままで使用するか、又はＥＭＩ遮蔽用途もしくは落雷保護用途に使用されるＥＭＩ遮蔽複合材料又は落雷保護複合材料の製造に使用される織物製品（fabric goods）に織ることができる。パネルは、ＥＭＩ遮蔽複合材料又は落雷保護複合材料を含み、ＥＭＩ遮蔽用途又は落雷保護用途に使用される装置と整合するように適応させることができる。このようなパネルは、さらに電気接地を備えてもよい。
【００１６】
ある用途において、低レベルのＣＮＴ担持量は、損傷検知機能を提供する。ＣＮＴは、抵抗又は信号伝送の変化を測定するために搭載されるパーコレーションネットワーク（percolation network）を形成することができる。このように計測された変化は、複合材料が被った損傷の規模の情報を提供する。このような損傷検知機能は、出願人による同時係属中の出願であり、その全内容が参照により本出願に組み込まれた米国特許出願第１２／９００，４０５号明細書（２０１０年１０月７日出願）に記載されたような、スキン（skin）もしくは構造体、織物、又は多方向トウベースもしくは短繊維のいずれかの形態とすることができる。損傷検知複合材料は、マトリックス材の少なくとも一部にＣＮＴ浸出繊維を含んでもよい。この複合材料は、構造用部品内の複合材料の健全性を監視するためのいずれのプラットフォームでも使用することができる。このような損傷検知複合材料は、高度な制御及び精度を有する損傷検知システムを形成するために、調整可能な製造プロセスを活用しながら、様々な信号源を利用することができる。複合材料は、特定の用途に適合することが可能であり、１）材料の同位置での使用前、使用中又は使用後の応力等を監視することにより、複合材料の損傷の種類を検知し、２）構造的強化及び構造的健全性の実時間評価を与えることにより突発故障の可能性を低下させるために使用することができる。複合材料の構成要素の１つはＣＮＴ浸出繊維である。繊維担体上に浸出されたＣＮＴを有することにより、複合材料全体又は複合製品の重要な部分にＣＮＴ要素を組み込むための従来の繊維強化複合材料製造技術を使用する大型の複合材料構造体の製造が容易になる。なぜなら、ＣＮＴの密度及び分布は、緩いＣＮＴに比べてＣＮＴ浸出繊維によりしっかりと制御されるため、ＣＮＴの量は実質的に削減されるからである。その上、繊維上にＣＮＴを有することで、ＣＮＴ繊維組織階層による相乗的な機械的強度の強化が可能になり、その結果、耐荷重性応力の再分配を促進することにより構造的健全性及び損傷の検知の２つの役割をＣＮＴが果たせるようになる。また、繊維担体は、３次元部品全体又は２次元「スキン」内でのＣＮＴの戦略的な配置を容易にする。この戦略的配置により、繊維軸及び横断方向に沿った伝導性の制御が可能となる。複合材料の性質を、例えば、ＣＮＴの密度、長さ、配置及び配列の制御により調節することができる。したがって、複合材料を、特定の用途に適合させ、又損傷の可能性の抑制同様、あらゆる種類の損傷の検知に適合させることができる。浸出されたＣＮＴは、複合材料の電気的性質に影響を与え、複合材料への応力の連続的、非連続的又は断続的な監視を可能にするパーコレーション経路の形成を助けることができる。複合材料の静止状態により、パーコレーション経路と、電極対等の適切に配置された一対のセンサにより監視可能な抵抗のような計測可能な電気的性質と、を関連付けることが可能となる。材料が歪むにつれて、ＣＮＴ間の接触の中には破壊され、使用可能なパーコレーション経路が減少するものもある。その結果、この可逆又は不可逆の歪み荷重を受けている間、複合材料の全域で抵抗が増大する。改善された電気的性質に適合されたＣ���Ｔを担持するＣＮＴ浸出繊維を使用して作られた複合材料は、損傷検知用途に使用することができる。また、複合材料は、複合材料の強度を向上させるために使用することができる。特定の用途においてＣＮＴ浸出繊維材料を、特定の位置で使用することにより、複合材料の強度を向上させ、重要な構造用部品の損傷検知手段を提供することができる。このような用途の１つは、ある複合材料構造体と他の複合材料構造体とが結合した複合材料の重ね継ぎ（lap joints）である。この場合、一方の構造体は他方の構造体に対して垂直又は平行であってもよい。構造体間の結合された接触部分は、構造体の脆弱な部分であると考えられるため特に重要である。この位置でのＣＮＴ浸出構造体の利用は、層間せん断強度（ＩＬＳＳ）の向上と損傷検知の提供を可能にする。（振幅及び周波数とともに波形が）調整された電気信号の監視及び高い検出分解能及び検出感度による構造的健全性の評価を含む複合材料内での応力の検知方法に複合材料を使用することができる。電圧測定は歪みの測定に使用することができる。位相は亀裂伝播の監視に使用することができる。周波数は亀裂の大きさを同定するのに使用することができる。電極のネットワークは、複合材料内での歪み、疲労、損傷及び亀裂の位置の測定及びマッピングに使用することができる検知回路に関与するかあるいは一体化することができる。損傷検知機能を一体化した複合材料、システム及び方法は、例えば、商用航空機産業から戦車及び他の軍事装甲車両の弾道装甲損傷検知まで、様々な産業に使用することができる。
【００１７】
ある用途において、中範囲レベルのＣＮＴ担持量は、せん断強度機能を提供することができる。ＣＮＴは、より大きなマトリックス材のせん断強度を利用可能にし、フィラメント間の荷重伝達を向上させることができる。複合材料は、一方向繊維、短繊維又は織物を含んで構成されてもよい。
【００１８】
ある構造体は、中心平面における高いせん断荷重に対処する複合材料構造体を含んでもよいが、厚さによって電気的に絶縁されてもよい。ＣＮＴ浸出繊維材料は、最大せん断強度特性を向上させるために適合された複合材料の主要な薄膜として使用することができる。未修飾繊維は、電気的絶縁性を提供するための表面層として使用することができる。
【００１９】
ある用途において、低レベルのＣＮＴ担持量は、圧縮強度機能を提供することができる。すなわち、基本フィラメント強度はＣＮＴ自体の強度により強化することができる。複合材料の繊維方向の引張強度が繊維の量に直接比例するなら、低ＣＮＴ担持量は高い繊維充填を提供し、これにより、丈夫な複合材料がもたらされる。フィラメントの高密充填はまた、内部フィラメントの荷重伝達の有効性を高めるＣＮＴ間の絡み合い（entanglement）を強化することができる。その上、ＣＮＴ材料の高度な処理により、ＣＮＴを基材フィラメントの方向に整列させ、これにより複合材料の繊維方向の引張強度を強化するためにＣＮＴの強度を直接利用することができる。
【００２０】
ある用途において、低レベルのＣＮＴ担持量は、圧縮強度機能を提供することができる。すなわち、基本フィラメント強度はＣＮＴ自体の強度により強化することができる。複合材料の繊維方向の引張強度が繊維の量に直接比例するなら、低ＣＮＴ担持量は高い繊維充填を提供し、これにより、丈夫な複合材料がもたらされる。フィラメントの高密充填はまた、内部フィラメントの荷重伝達の有効性を高めるＣＮＴ間の絡み合い（entanglement）を強化することができる。その上、ＣＮＴはマトリックス材のせん断剛性及びせん断強度を強化し、これによりフィラメントのマイクロバックリング（micro-buckling）の防止を促進することができる。
【００２１】
ある用途において、中領域レベルのＣＮＴ担持量は、亀裂抵抗機能を提供することができる。ＣＮＴは、一般に弱連結であるマトリックス材を強靭にすることができる。一般に亀裂は、フィラメントよりもマトリックス材中を容易に伝播する。すなわち、ＣＮＴは亀裂停止機構の役割を果たすことができる。
【００２２】
ある用途において、高レベルのＣＮＴ担持量は、熱伝導機能を提供することができる。このような用途において、ＣＮＴは、出願人による同時係属中の出願であり、その全内容が参照により本出願に組み込まれている米国特許出願１２／７６７，７１９号明細書（２０１０年４月２６日出願）に記載されたような、熱が伝達可能となる相互接続経路を提供することができる。熱伝導複合材料は、マトリックス材及びＣＮＴ浸出繊維材料を備えてもよい。マトリックス材やＣＮＴ浸出繊維材料を介して電流を流すのに適合した複合材料構造体の一部にＣＮＴ浸出繊維材料を配置して、マトリックス材の熱伝導性を提供することができる。理論に制限されることなく、ＣＮＴ浸出繊維のＣＮＴは、パーコレーション伝導を提供することによりバルクマトリックス材の伝導性を変化させることができる。複合材料構造体のパーコレーション伝導は、ＣＮＴ−ＣＮＴ間の点接触、ＣＮＴ相互嵌合／重複又はこれらの組み合わせの結果である。ＣＮＴはパーコレーション伝導経路を提供する一方、ＣＮＴが浸出される繊維担体は、１）ＣＮＴ配向及び異方性の度合い、２）ＣＮＴ濃度、及び３）バルクマトリックス材内におけるＣＮＴの位置を制御する。複合材料内に繊維に浸出されたＣＮＴを組み込むことにより、複合材料構造体自体を熱伝導素子として使用可能にする。ＣＮＴは、３％を上回る質量パーセントが達成される繊維レベルで導入される。ＣＮＴ浸出繊維材料は、従来のマトリックスとともに使用し、複合材料構造体を形成するために繊維に浸出されていないＣＮＴを付加的にドープすることもできる。ＣＮＴの質量パーセントを調整することにより構造体の抵抗率を調整，制御し、これによって材料を熱伝導素子として用いるために適切な熱的特性／導電性を提供することができる。ＣＮＴベース複合材料は、構造体における目標領域の表面層又は複合材料構造体全域に使用することができるが、この場合、熱用途に使用されるあらゆる部品を作るために使用することができる。ＣＮＴ浸出繊維複合材料は、それ自体が抵抗加熱要素である複合材料であってもよい。抵抗加熱素子としての金属の使用は、（構造体内の弱い接触面であるガラス層の使用による）電解腐食の危険性をもたらし、繰り返し使用すると構造体故障の危険性をもたらす。最後に、金属コーティングは複合材料構造体内で同種の物質ではないため、複合材料構造体内における弱点となる。複合材料構造体内へのＣＮＴの組み込みは、これらの問題をそれぞれ、軽減又は排除する。従来の複合材料はＣＮＴとともに使用されるため、複合材料構造体の製造方法は実質的には変更されない。複合繊維にＣＮＴを組み込むために用いられる方法で、低コスト材料による解決策をもたらす方法も又、開発されているが、これは重量増加を伴うことなく単純に低コストの解決策となる同様の製造性と結びついたものであり、事実、ＣＮＴ／繊維材料が構造用部品として用いられた場合、重量は減少するはずである。電気路を形成するために金属を使用しないので、ＣＮＴの使用により電解腐食及び熱膨張に相違が生じるのを回避することができる。最後に、材料は繊維内のＣＮＴを組み込まれるので、もし材料が抵抗熱伝導層として使用されたとしても、構造体全体の弱点とはならない。したがって、電位差が与えられると大きな電気回路が形成され、ＣＮＴが大きな熱導体としての役割を果たす。このような熱伝導構築は、ＣＮＴ被覆されたリード線を用いた織物の１枚又は複数枚の布片をつなぎ合わせた形態であってもよいし、又は電流経路を形成する単に組み込まれただけのトウの形態であってもよい。
【００２３】
特定の用途において、高レベルのＣＮＴ担持量は、電気回路組み込み機能を提供することができる。このような用途において、ＣＮＴは信号が伝達される電気経路を提供することができる。
【００２４】
ある用途において、ＣＮＴ担持量の勾配は、レーダー吸収材（ＲＡＭ）機能を与える。構造体の表面から構造体の内部に向かうＣＮＴ担持量の増加は、出願人による同時係属中の出願であり、その全内容が参照により本出願に組み込まれている米国特許出願公開第２０１０／０２７１５２３号明細書に記載されたような、レーダー波の侵入及び内部反射による構造体での外部と内部の間における捕捉を可能とする。ある複合材料はＲＡＭである。レーダー吸収複合材料は、マトリックス材の一部に配置されたＣＮＴ浸出繊維材料を有する。複合材料は、約０．１０メガヘルツから約６０ギガヘルツまでの周波数帯域のレーダーを吸収することができる。ＣＮＴは、その高アスペクト比、高伝導性、及び繊維材料に浸出される際に特定の表面被覆密度に適合できること、による望ましい電磁吸収特性を有する。複合材料全体のＣＮＴは、レーダーを吸収し、吸収したエネルギーを例えば熱として消散させることができる。レーダー吸収複合材料は、既に低観測性となった表面の吸収特性を向上させることができる。ＣＮＴ浸出繊維は、（絶縁性、すなわちレーダーに対して透明な）誘電性及び（レーダーを著しく反射する）伝導性複合材料の高い特性制御を提供し、これにより、軽量、高強度複合材料の使用を可能にする。レーダー吸収複合材料は、可視領域や様々なレーダー帯域を含む電磁スペクトルの異なる部分に亘って略黒体である吸収表面を提供することができる。繊維に浸出されたＣＮＴにより、レーダー吸収構造体を形成する様々な層内での特定のＣＮＴ密度の適合された配置が可能となる。すなわち、レーダー吸収能力は、材料の各深さにおける様々なＣＮＴ密度を与えることによりもたらされる。ＣＮＴ浸出繊維材料は、レーダー反射率を低下させる第１層と、吸収したレーダーのエネルギーを消散する第２層と、を形成することができる。繊維材料はＣＮＴ配列形成のための足場として機能するが、このＣＮＴ配列により複合材料全体に対し、異なる深さにおいて適切なＣＮＴ密度が提供され、この結果、ある層内には内部反射を、そして他の層内には吸収したレーダーエネルギーを消散させるためのパーコレーション経路がもたらされる。さらに他の層は、吸収したレーダーエネルギーを消散させるための内部反射とパーコレーション経路との組合せを提供することができる。浸出されたＣＮＴは、連続ＣＮＴ浸出プロセスに基づき、均一な長さ、密度及び繊維材料上での制御された配向を有するように適合される。このようにして、得られたＣＮＴ浸出繊維は、レーダー吸収を最大化するために複合材料構造体内に配置される。特に、複合材料表面の近くにおいては、ＣＮＴ密度は比較的低くてもよく、そしてレーダー吸収が実質的に最小である黒体様構造体を形成するため空気と類似した誘電率、又は空気に近い屈折率を有する材料を形成する。すなわち、反射を抑制するために、物体の屈折率は空気の屈折率に近くてもよい。反射率を最小化するための解決策は、フレネルの法則：Ｒ＝（ｎ−ｎ０）２／（ｎ＋ｎ０）２より明らかである。ここで、Ｒは反射率、ｎは物体の屈折率、そしてｎ０は空気の屈折率である。繊維材料状のＣＮＴ密度は、連続プロセスにて調節され、本明細書で以下に記載の通り、複合材料構造体内のＣＮＴ浸出繊維の層内の屈折率ｎが、空気の屈折率ｎ０に略相当するようなＣＮＴ密度となるようにＣＮＴ浸出繊維材料が調整される。レーダー吸収をＣＮＴに依存することにより、複合材料は伝導性又は絶縁性の繊維材料又はマトリックスを利用することができる。さらに、レーダー吸収複合材料を、低観測性の構造体の表面又は全体の一部として統合することができる。ある実施形態において、構造体全体は、ＲＡＭとして機能し、例えば被覆されたＲＡＭ塗装に関する摩耗や欠損等の問題を取り除くことができる。ウレタン型発泡体とは異なり、複合材料ＲＡＭがその発泡体同等物に対して実質的な重量削減を構造的に可能にすることは重要である。ある実施形態において、ＣＮＴ浸出繊維材料は、使用される繊維材料の伸張された長さによる欠損／摩耗等と関連する問題を回避しつつコーティングとして使用することができる。レーダー吸収複合材料を製造する方法には、マトリックス材内のＣＮＴ浸出繊維材料の配向が制御された状態で、ＣＮＴ浸出繊維材料をマトリックス材の一部に配置することと、マトリックス材を硬化することと、が含まれる。ＣＮＴ浸出繊維材料の制御された配向は、そこに浸出されたＣＮＴの相対配向を制御することができる。上記のレーダー吸収材料のためのＣＮＴ浸出繊維を形成する製造プロセスは、大規模連続プロセスに適用することができる。プロセスにおいて、ＣＮＴは、炭素、ガラス、セラミック又はトウやロービンといった巻取り可能な寸法の類似した繊維材料上に、直接成長させることができる。ＣＮＴ成長の性質は、約１００ナノメートルから約５００ミクロンまでに調節された長さの深い森（dense forest）が堆積するというものであり、前記長さは以下に記載するように様々な要因により制御される。この森は、ＣＮＴが繊維材料のそれぞれのフィラメントの表面に対して垂直なことにより、放射状の被覆を形成するように配向させることができる。ＣＮＴは、繊維材料の軸に対して平行な配向を与えるためにさらなる処理を施されてもよい。結果として得られたＣＮＴ浸出繊維材料は、製造時に巻き取られるか、又は低観測性構造体に使用するレーダー吸収複合材料を作成するための織物製品（fabric goods）に紡がれる。連続プロセスが様々なＣＮＴ密度を備えたＣＮＴ浸出部分の製造を可能にすることは重要である。これは、組み立てた時にレーダー吸収能力全体に貢献する多層構造体の製造を容易に可能にする。パネルは、レーダー吸収複合材料を含んでもよく、例えば、ステルス用途で使用される輸送容器、プロジェクタイル（projectile）、又はミサイル等の構造用部品として適用することができる。
【００２５】
難燃性複合材料は、マトリックス材内にカーボンナノチューブ浸出繊維を含んでもよい。難燃性複合材料は織物（textile）であってもよい。このような難燃性織物は、マトリックス材内にカーボンナノチューブ浸出繊維を含んでもよい。ＣＮＴは、織物に紡がれる前のトウやロービングのレベルの様々な繊維強化材に浸出することができる。あるいは、ＣＮＴ浸出は、織物を特定の織物構造に紡いだ後に行われてもよい。トウの内部及びトウの間の空間をＣＮＴで満たし、これによって大量のＣＮＴ担持量を達成することができる。難燃性織物は、原材料として使用され、本来は難燃性ではない樹脂系とともに繊維強化複合材料構造体内で使用される。ＣＮＴ浸出繊維の織物は、火炎暴露から保護するためのさらなるコーティングを必要としない。理論に制限されることなく、ＣＮＴ浸出繊維強化材は、複合体全体ＣＮＴ密度及び熱酸化安定性によってそれ自体が難燃性であるが、このためバリアとしての役割を果たし、そして表面樹脂だけを分解させ、複合材料への熱分解を浸透させない。ある実施形態において、繊維の軸方向に沿ったＣＮＴの配列は、織物表面に沿った熱輸送を可能にし、厚さ方向への伝導性を制限し、難燃性をさらに促進する。繊維基材上に浸出されたＣＮＴの配列は、機械的方法、プラズマの使用、又は当該技術において周知の他の方法により達成することができる。
【００２６】
ある陸ベースシステムでは、複合材料構造体に上記の機能を様々な組合せで組み込むことができる。例えば、陸ベース伝達システム、レーダーシステム、掃海挺、ヘルメット、レードーム、ロケットノズル、救助ストレッチャー、及びエンジン部品、及びペディメント、ドーム、コーニス及び型枠を含む外装機能の構造強化などビルや建設物の機構、
ブラインド、トイレ用品、窓枠などの内側ビル構造に、強化された機能を与えるために１以上の複合材料構造体を組み入れることができる。ＣＮＴ浸出繊維材料はまた、重輸送産業において、例えば、トレーラー壁用の大パネル、鉄道車両用の床パネル、トラック運転台、車体外板成形品、バスボディシェル、及びカーゴコンテナに使用できる。自動車用の用途として、ＣＮＴ浸出繊維材料は、トリミング、シート、及びインストルメントパネル等の内装部品に使用できる。ボディパネル、開口部、足回り、及びフロント側及びリア側構成部品等の外部構造にも全てＣＮＴ浸出繊維材料の使用は利点となる。アクスル及びサスペンション、燃料及び排気システム、そして電気及び電子部品など、自動車のエンジン部品及び燃料機構領域の部品でさえ、全てＣＮＴ浸出繊維材料を利用可能である。ＣＮＴ浸出繊維材料の他の用途としては、架橋工事、強化コンクリート製品、ダボバー（dowel bar）、鉄筋、ポストテンション式及びプレストレス式の腱、ステイインプレイスフレーム、電柱，送電塔及び横木など電力の伝送及び分配構造、高速道路の避難所や標識支柱、ガードレール、柱、ポール、遮音壁等の沿道の機構及び地方自治体のパイプや貯蔵タンクを含んでいる。ＣＮＴ浸出繊維材料はまた、水上及び雪上のスキー、カヤック、カヌー及びパドル、スノーボード、ゴルフクラブのシャフト、ゴルフトロリー、釣竿、及びスイミングプールなどの様々なレジャー用品に利用できる。他の消費財及び事務機器として、道具、フライパン、住宅、圧力ガス容器、洗濯機、洗濯機のドラム、ドライヤー、ごみ処理機、エアコン、及び加湿器等の家庭用品も含まれる。ＣＮＴ浸出伝導繊維材料は、様々なエネルギー及び電気的な用途に利用できる。例えば、ＣＮＴ浸出繊維材料は、風力タービン翼、ソーラー発電構造体、ノートパソコン、携帯電話、コンピュータのキャビネット等の電子製品に使用され、例えばこれらのＥＭＩ遮蔽機能に利用される。他の用途には、送電線、冷却装置、照明用ポール、回路基板、配電盤、ラダーレール、光ファイバー、データ回線、コンピュータ端末の筐体等の構造体に組み込まれる電源、コピー機、金銭登録機、メーリング機器等の事務機器が含まれる。
【００２７】
構造体又は構造体の部位に応じて、様々な機能性を選択することができる。構造体の例として、複合材料部品は様々な荷重がかけられてもよい。この部品は、せん断荷重を支える結合部を有するとともに、他の部分が圧縮荷重を支持する。せん断荷重にさらされ、剥離損傷を受けやすい前記部分は、中領域のＣＮＴ担持材料により形成される一方、引張荷重を支持する部分に低ＣＮＴ担持材料を使用することができる。
【００２８】
ＣＮＴ浸出繊維材料は、ＣＮＴ担持、ＣＮＴ長及びＣＮＴ配向を正確に制御しながら連続的に製造することができる。ナノスケールの補強材を組み込む他のハイブリッド複合材料システムは、マトリックス材にナノチューブのナノ粒子を適切に分散させるためのさらなる処理工程を必要とする。さらに、隣り合った層と異なる特定のＣＮＴ担持量を備えた薄膜の形成は、ＣＮＴ浸出プロセスにより達成される。ＣＮＴ浸出繊維材料は、例えば、ＣＮＴの配向や多層複合材料における部分的な層化を含む余分な処理工程なしに、未処理のガラス及びカーボンフィラメントに用いられる製造技術と同一の技術を使用して、複合材料に組み込むことができる。その上、ＣＮＴは繊維担体に浸出されるため、ＣＮＴの均一な組み込み、ＣＮＴの束化（bundling）及び凝集等に関連した問題が軽減される。ＣＮＴ浸出繊維材料により、複合材料構造体が複合マトリックス材にＣＮＴを単純に混合して得られるものよりも大きなＣＮＴ担持量を有することが可能となる。
【００２９】
構造用複合材料において、おおよそ繊維６０％、マトリックス材４０％という割合が標準的だが、第３の要素、すなわち浸出されたＣＮＴの導入により、これらの割合を変化させることができる。例えば、体積パーセントが最大で約２５％のＣＮＴの添加により、繊維の部分は、約３５％から約６０％までの間で変化するとともに、マトリックス材の範囲が約４０％から約６５％までに変化する。様々な割合は、複合材料全体の性質を変化させることができるが、これにより１つ以上の望ましい特性を目標とする適合が可能となる。ＣＮＴの性質は、ＣＮＴによって強化された繊維にも備わる。適合された複合材料内でのこれらの強化された繊維の利用は、繊維破片により変化する増大を同様に与えるが、周知技術に比べてそれでもなお適合された複合材料の性質を大きく変化させることができる。
【００３０】
図１〜図５は、繊維材料のＴＥＭ画像及びＳＥＭ画像を示す。図１及び図２は、連続プロセスによりPAN‐BASED炭素繊維上に形成されたＭＷＮＴ及びＤＷＮＴのＴＥＭ画像をそれぞれ示す。図３は、繊維材料表面にＣＮＴ形成ナノ粒子触媒を機械的に浸出した後、バリアコーティング内から成長したＣＮＴの走査型電子顕微鏡（ＳＥＭ）画像を示す。図４は、炭素繊維材料上で目標長約４０ミクロンの２０％以内まで成長したＣＮＴの長さ分布の一貫性を明示するＳＥＭ画像を示す。図５は、繊維全体に亘って約１０％以内でＣＮＴ密度が均一であることを明示する炭素繊維上に成長したＣＮＴの低倍率ＳＥＭ画像を示す。
【００３１】
ＣＮＴ浸出繊維材料は、無数の用途に用いることができる。例えば、風車等の陸ベース装置には、風力タービン等の陸ベース構造体が含まれるが、これに制限されるものではない。図６を参照して、横断面が示された風力タービン翼１０には、それぞれが特定の機能及び特定の要求を有するいくつかの特徴が含まれる。風力タービン翼１０は、長さが数メートルから４０メートルを超えるものまである。翼の長さ方向が異なる位置で様々な目的を担っており、それ故、特定の強度及び機能性が求められる。翼１０は、引張強度及び剛性を与えるため実質的に低ＣＮＴ担持量複合材料で形成された外殻２０を有する。翼１０の根元部１２（図８に示す）、即ち、発電機（図示しない）に最も近い部分は、一般に横断面が円形又は楕円形である。この部分は、回転する翼の引張、圧縮及びせん断の強度要件を満たすのに必要な強度を与えるため、厚い層の複合材料が必要となる最たる部分である。この部分は、求められる引張及び圧縮強度を与えるため低ＣＮＴ担持量としてもよく、そして損傷検知のためスキン１４（図８に示す）上を低〜中ＣＮＴ担持量としてもよい。この部分は、当然高い応力を受けて損傷が判りやすい箇所である。損傷検知機能によって、翼１０の保守計画がリアルタイム・フィードバックにより強化されるように翼１０の効率及び寿命を最大化するための速やかな警告及び損傷監視が可能となる。
【００３２】
翼１０は、その空洞内部１８にせん断ウェブ１６を備えた構成となっている。翼１０が撓むとき、せん断ウェブ１６によって、せん断荷重及び捩り荷重を外殻２０間で移動させることができる。これらのせん断ウェブ１６は、接着剤を用いて接着するか、あるいは、複合材料構造の一部として一体化してもよい。次に図７を参照すると、複合材料構造の一部として一体化する場合は、せん断ウェブ１６と外殻２０との間の結合部２２に、例えば、せん断強度を増大するため、中レベルのＣＮＴ担持量繊維を用いることができる。複合材料部品の層間及び面内のせん断力は弱点であり、ＣＮＴｓはこの性質を改善できる一方、高繊維量が必ずしも要求されないので、翼１０の全重量を低減できる。
【００３３】
翼１０は、高ＣＮＴ担持量材料の薄い被膜２４で被覆することができる。この材料は、その高い熱的及び電気的伝導性によって、落雷に伴う高電圧及び高電流用の経路を形成できる。雷が従来の風力タービン翼に落ちた場合は、結果として生じる部品の局所的な過熱によって層間剥離を発生し、該層間剥離によって翼回転時に亀裂伝播が誘発され、全システムの破壊的な故障に至ることもしばしばであった。被膜２４又はスキンによって、構造体材料とは絶縁された電気経路を形成して、損傷を防止できる。
【００３４】
次に、図８及び図９において、損傷検知機能は、上述したスキン１４によって実施するか、あるいは、落雷による損傷が予想される重要な箇所の複合材料内に、低ＣＮＴ担持量材料の損傷検知層２６として、その中に組み入れることができる。このような損傷検知層２６は、締結部用の組立層の位置に近い領域に設けてよい。部品が層間剥離しやすいこれらの重要箇所には、亀裂の動きを捉えるため中レベルＣＮＴ担持量材料の層を用いるとよい。
【００３５】
翼１０の端部スパー２８付近には、中レベルＣＮＴ担持量材料の１以上の層３０が、重量削減及び構造的強度のため使用される。層３０は、遷移材料の構造的健全性のためせん断強度を付加的に与えることができる。
【００３６】
種々の陸ベース構造体はいずれも、様々な機能性に関連するＣＮＴ担持量に基づいて設計又は選択された複合材料とＣＮＴ浸出繊維材料とから構成することができる。このような機能性には、ＥＭＩ遮蔽、落雷保護、損傷検知、及び層間及び面内せん断強度及び剛性率、引張強度及び引張係数、圧縮強度及び圧縮率、曲げ強度及び曲げ弾性率、亀裂抵抗及び伝播抵抗を含むがこれらに限らない機械的性質、熱伝導性の向上、電気回路組み込み能力、及びレーダー吸収が含まれる。
【００３７】
ＣＮＴ浸出繊維材料が適用される陸ベース構造体における特定の位置は、構造体の特定の状態に基づき選択することができる。高ＣＮＴ担持量を備えたＣＮＴ浸出繊維材料は、構造体における特定の位置に使用することができる。より具体的にいうと、高ＣＮＴ担持量は、（１）高ＣＮＴ担持量がＥＭＩ遮蔽を提供するため、ＥＭＩにさらされやすい位置での使用、（２）高ＣＮＴ担持量は落雷保護を提供するため、落雷を受けやすい位置での使用、（３）高ＣＮＴ担持量が熱伝導性を強化するため、熱伝導性が望まれる位置での使用、又は（４）高ＣＮＴ担持量が電気信号の伝達を容易にするため、電気回路に近接した位置での使用に有用である。
【００３８】
同様に、中領域ＣＮＴ担持量を備えたＣＮＴ浸出繊維材料は、構造体における特定の位置、例えば、（１）中領域ＣＮＴ担持量がせん断強度を強化するため、せん断力にさらされやすい位置、又は（２）中領域ＣＮＴ担持量が亀裂抵抗を強化するため、亀裂が入りやすい位置等で使用することができる。
【００３９】
同様に、低ＣＮＴ担持量を備えるＣＮＴ浸出繊維材料は、構造体の特定の位置、例えば、（１）低ＣＮＴ担持量が損傷検知を容易にするため、損傷を受けやすい位置、（２）低ＣＮＴ担持量が引張強度を強化するため、張力を受けやすい位置、又は（３）低ＣＮＴ担持量が圧縮強度を強化するため、圧縮力を受けやすい位置等で使用することができる。
【００４０】
最後に、ＣＮＴ担持量の勾配を有するＣＮＴ浸出繊維材料は、レーダー吸収が望まれる位置で使用される。勾配により、最内層からのレーダー波を反射し、構造体内へのレーダー波の侵入を妨げ、また構造体からのレーダー波の反射を防止しながら、レーダー波が最外層で吸収されることが可能になる。
【００４１】
陸ベース構造体の他の例として、電柱が挙げられる。電柱は、特に最も高い構造体となる場所に設置される場合、落雷や強風等の厳しい気象条件の影響を受けやすい。電柱は、電気接地用の経路を与えるため高ＣＮＴ容量の外皮を組み入れることができる。低ＣＮＴ材料は、内核部を形成して高い引張強度及び圧縮強度を与えるために利用できる。電柱が付加的なラインを支持するための横桁を有する場合は、その接合部は、せん断力と周期的な荷重を受けることになる。中領域ＣＮＴ材料は、亀裂抵抗を付与すると共にせん断強度を高めるため使用される。他の機能も同様に電柱内に組み入れることができる。
【００４２】
他の更なる実施形態としては、通信局がある。この場合は、複数の機能を実施するため、複合材料壁を組み込むことができる。電磁妨害事件から装置を保護するため、壁に高ＣＮＴ量材料を含有することができる。高ＣＮＴのスキンは、落雷保護のため利用できる。
通信局がアンテナを有する場合、これらは、複合材料支持構造を備えた構成とすることができる。低ＣＮＴ材料は引張及び圧縮強度の要件を満たすのに対し、中ＣＮＴ量は、高せん断荷重が作用する箇所に配置できる。低ＣＮＴのスキンは、損傷の進行を監視するため損傷が発生しうる箇所に選択的に配置してよい。以上記載した機能は、全てはなく、複合材料内に組み込むことができる可能な機能の幾つかの代表例に過ぎない。
【００４３】
ある実施形態において、陸ベース構造体の特定の機能性を設計し、選択し、構成し、或いは確保する方法は、構造体を選択すること、及び望ましい機能性を特定することを含む。望ましい機能性が決定されると、望ましい機能性に応じて、ＣＮＴ担持量の範囲を備えたＣＮＴ浸出繊維材料が選択される。購入、製造又は他の方法により、複合材料を含んで構成される陸ベース構造体を提供することができる。構造体が製造されている場合には、ＣＮＴ浸出繊維材料を構造体の一部として形成することができる。他の例では、予め形成された複合材料構造体にＣＮＴ浸出繊維材料を適用することができる。いずれのケースでも、第１ＣＮＴ浸出繊維材料及び第２ＣＮＴ浸出繊維材料が提供される。第１ＣＮＴ浸出繊維材料は、ＣＮＴ担持量の第１領域を有し、構造体に第１機能性を提供するために選択される。同様に、第２ＣＮＴ浸出繊維材料は、ＣＮＴ担持量の第２領域を有し、構造体に第２機能性を提供するために選択される。第１ＣＮＴ浸出繊維材料は構造体の第１位置に適用され、第２ＣＮＴ浸出繊維材料は構造体の第２位置に適用される。場合によっては、第１位置と第２位置とは、互いに離れてはいるが、それでも構造体の一部である。他の場合には、第１位置と第２位置とは、近接、重複又は構造体の同一の位置を占めてもよい。例えば、第１ＣＮＴ浸出繊維材料はＥＭＩ遮蔽に有用な高ＣＮＴ担持量を有し、第２ＣＮＴ浸出繊維材料は損傷検知に有用な低ＣＮＴ担持量を有してもよい。このようなケースにおいて、第２材料を構造体に直接適用し、第１材料を第２材料に異なる層として塗布することができる。
【００４４】
ある実施形態において、陸ベース構造体は、難燃性、電気抵抗、損傷検知、及び層間及び面内せん断強度及び剛性率、引張強度及び引張係数、圧縮強度及び圧縮率、曲げ強度及び曲げ弾性率、亀裂抵抗及び伝播抵抗を含むがこれらに限られない機械的性質、電磁妨害遮蔽、落雷保護、熱伝導性、電気信号の伝達及びレーダー吸収が含まれる。他の実施形態において、陸ベース構造体は、これらの全てよりも少ない機能性を有する。例えば、ある陸ベース構造体は、電磁妨害遮蔽、損傷検知及び強度機能を有するか、又はレーダー吸収、亀裂抵抗及び落雷保護機能を有する。ある実施形態において、陸ベース構造体は、難燃性、電気抵抗、損傷検知、層間及び面内せん断強度及び剛性率、引張強度及び引張係数、圧縮強度及び圧縮率、曲げ強度及び曲げ弾性率、亀裂抵抗及び伝播抵抗、電磁妨害遮蔽、落雷保護、熱伝導性、電気信号の伝達及びレーダー吸収機能から選択されるいずれか１個、２個、３個、４個、５個、６個、７個、８個、９個、１０個、１１個又は１２個の機能性を有する。陸ベース構造体は、上記にはないさらなる機能性を有してもよい。
【００４５】
ある実施形態において、ＣＮＴの第１の量及び第２の量は、特定の構造体の異なる領域間で相違する。これは、ＣＮＴの種類の変化をともなってもともなわなくてもよい。したがって、ＣＮＴの種類はそのまま変わらなくても、ＣＮＴ密度を変化させることにより、元の繊維材料の性質を変化させることができる。ＣＮＴの種類には、例えば、ＣＮＴの長さ及び層の数が含まれる。ある実施形態において、第１の量及び第２の量は等しい。巻取り可能な材料の２つの異なる範囲において望ましい性質が相違する場合、例えばＣＮＴの長さのようなＣＮＴの種類を変えることができる。例えば、より長いＣＮＴは電気的／熱的用途に有用であるのに対し、より短いＣＮＴは機械的強化用途に有用である。
【００４６】
繊維材料の性質を変化させるという点に関する上記議論の観点からすれば、ある実施形態において、ＣＮＴの第１の種類及びＣＮＴの第２の種類は同一であってもよく、一方他の実施形態において、ＣＮＴの第１の種類及びＣＮＴの第２の種類は異なってもよい。同様に、ある実施形態において、第１の性質及び第２の性質は同一であってもよい。例えば、ＥＭＩ遮蔽特性は、ＣＮＴの第１の量及び種類とＣＮＴの第２の量及び種類と、によって決まる性質であるが、使用されたＣＮＴの異なる量及び種類に影響されてこの性質の変化の度合いが相違する。最後に、ある実施形態において、第１の性質及び第２の性質は異なってもよい。また、これはＣＮＴの種類の変更を反映してもよい。例えば、第１の性質がより短いＣＮＴによる機械的強化であり、第２の性質がより長いＣＮＴによる電気的／熱的性質であってもよい。当業者は、異なるＣＮＴ密度、ＣＮＴ長、及び単層、２層、多層等のＣＮＴの層の数を使用することにより、繊維材料の性質を調整できることを理解するだろう。
【００４７】
ある実施形態において、繊維材料上におけるＣＮＴの第１の量は、繊維材料自体が示す性質の第１のグループとは異なる性質のグループを示す。すなわち、量の選択により、引張強度のような繊維材料の性質の１つ以上を変化させることができる。性質の第１のグループ及び性質の第２のグループは、少なくとも１つ同一の性質を含んでもよく、これにより、繊維材料の既存の性質の強化を示す。ある実施形態において、ＣＮＴの浸出は、繊維材料自体が示す性質の第１のグループには含まれない性質の第２のグループを、ＣＮＴ浸出繊維材料に与えることができる。
【００４８】
ＣＮＴ浸出炭素繊維材料及びＣＮＴ浸出ガラス繊維材料は、出願人による同時係属中の出願であり、その全内容が参照により本出願に組み込まれた米国特許出願公開第２０１０／０２７９５６９号明細書及び米国特許出願公開第２０１０／０１７８８２５号明細書に記載されている。このようなＣＮＴ浸出繊維材料は、調整された複合材料中において補強材料として使用することができるものの例示的な種類である。他のＣＮＴ浸出繊維材料には、金属繊維、セラミック繊維、及びアラミド繊維のような有機繊維が含まれる。上記の参照される出願で開示されたＣＮＴ浸出プロセスにおいて、繊維材料は、繊維上にＣＮＴ開始触媒ナノ粒子（CNT-initiating catalyst nanoparticles）の層（一般には単層）を提供するために修飾される。そして、触媒含浸繊維に対し、ＣＮＴを一直線に連続して成長させるために使用されるＣＶＤをベースとしたプロセスが行われる。成長したＣＮＴは繊維材料に浸出される。結果として得られるＣＮＴ浸出繊維材料は、それ自体が複合材料構造体である。
【００４９】
ＣＮＴ浸出繊維材料は、様々な性質が得られるように、繊維材料の表面のＣＮＴの特定の種類により調整される。例えば、繊維上に様々な種類、直径、長さ及び密度のＣＮＴを適用することにより、電気的性質を変更することができる。複合材料の伝導性を向上させるパーコレーション経路を形成するために、ＣＮＴ−ＣＮＴ間の適切な架橋を提供することができる長さのＣＮＴが必要とされる。繊維間隔は一般に繊維の直径（約５〜約５０ミクロン）以上であるため、ＣＮＴは効果的な電気的経路を達成するに少なくともこの長さである。より短いＣＮＴは、構造的性質を強化するために使用することができる。
【００５０】
ある実施形態において、ＣＮＴ浸出繊維材料には、同一の繊維材料の異なる部分に沿って長さが相違するＣＮＴが含まれる。調整された複合材料補強材として使用された場合、このような多機能ＣＮＴ浸出繊維材料は、それらが組み込まれた複合材料の複数の性質を強化する。
【００５１】
ある実施形態において、ＣＮＴの第１の量が繊維材料に浸出される。ＣＮＴ浸出繊維材料の引張強度、ヤング率、せん断強度、剛性率、強靭性、圧縮強度、圧縮係数、密度、電磁波吸収性／反射性、音響透過率、電気伝導性、及び熱伝導性からなるグループから選択される少なくとも１つの性質の値が、繊維材料自体の同一の性質の値と異なるように、前記量は選択される。結果として得られたＣＮＴ浸出繊維材料のこれらの性質は、いずれも最終的な複合材料に与えることができる。
【００５２】
引張強度は、３つの異なる大きさを含む。１）材料の歪みが弾性変形から材料を永久に変形させる塑性変形に変化する応力を評価する降伏力、２）伸張、圧縮又はせん断にさらされたときに材料が耐えることができる最大応力を評価する極限強度、及び３）応力・歪み曲線上の破断点における応力の座標を評価する破壊強度である。複合せん断強度は、繊維方向と垂直な方向に応力が加えられた場合に材料が機能しなくなる応力を評価する。圧縮強度は、圧縮応力が適用された場合に材料が機能しなくなる応力を評価する。
【００５３】
特に、ＭＷＮＴは、これまで計測された全ての材料の中で最も高い引張強度を有し、６３ＧＰａの引張強度が達成されている。その上、理論計算はＣＮＴの可能な引張強度が約３００ＧＰａであることを示している。これにより、ＣＮＴ浸出繊維材料は、親の繊維材料と比較して実質的により高い極限強度を有すると考えられる。上記の通り、引張強度の強化は、使用されるＣＮＴの正確な性質と、繊維材料上での密度及び分布とによって決まる。ＣＮＴ浸出繊維材料は、例えば、２倍又は３倍の引張特性の向上を示す。例示的なＣＮＴ浸出繊維材料は、親の機能化されていない繊維材料に比べて、３倍ものせん断強度と２．５倍もの圧縮強度を有することができる。このような強化繊維材料の強度の向上は、ＣＮＴ浸出繊維材料が組み込まれた複合材料の強度の向上へと転換される。
【００５４】
ヤング率は、等方性弾性材料の剛性の大きさである。これは、フックの法則に従う応力の範囲における一軸歪みに対する一軸応力の割合により定義される。これは、材料のサンプルの対して行われる引張試験の間に作成される応力・歪み曲線の傾斜から実験的に決定される。
【００５５】
電気伝導性又は特定の伝導性は、電荷を導く材料の能力の大きさである。ＣＮＴキラリティー（chirality）に関する捩れの度合いなど特定の構造的パラメータを備えたＣＮＴは高い伝導性を有し、これにより、金属的な性質を示す。広く認められた命名方式（M. S. Dresselhaus, et al. Science of Fullerenes and CNTs, Academic Press, San Diego, CA pp. 756-760(1996)）が正式なものとされており、ＣＮＴキラリティーに関して当業者に認められている。こうして、ＣＮＴは例えば２つの指標（ｎ，ｍ）により互いに区別される。ｎ及びｍは、円柱形の表面に巻きつけられ、端部が互いに閉塞されたときに筒を形成するように、六角形グラファイトの切れ目（cut）と巻きつけ（wrapping）とを説明する整数値である。２つの指標が等しい（ｍ＝ｎ）場合、結果として得られるチューブは「アームチェアー」（又はｎ，ｎ）型と呼ばれる。なぜなら、チューブをＣＮＴ軸に対して垂直に切断すると、六角形の辺だけが露出し、チューブのふちの外周のパターンが、ｎ回繰り返されるアームチェアーのアーム及びシートに似ているためである。アームチェアーＣＮＴ、特に単層ＣＮＴ（ＳＷＮＴ）は、金属的であり、極めて高い電気伝導性及び熱伝導性を有する。加えて、このようなＳＷＮＴは、極めて高い引張強度を有する。
【００５６】
捩れの度合いに加えて、ＣＮＴの直径もまた電気伝導性に影響する。上記の通り、ＣＮＴの直径は、大きさを制御されたＣＮＴ形成触媒ナノ粒子を使用することにより制御することができる。ＣＮＴはまた、半導体材料として形成することができる。ＭＷＮＴの伝導性はより複雑である。ＭＷＮＴにおける内層反応（interwall reactions）は、個々のチューブの全面に電流を不均一に再分配する。それに反して、金属的なＳＷＮＴの異なる部分において電流は変化しない。ＣＮＴはまた、ダイアモンド結晶及び面内グラファイトシートに匹敵する極めて高い熱伝導性を有する。
【００５７】
繊維に浸出されたＣＮＴは、ＳＷＮＴ、ＤＷＮＴ及びＭＷＮＴを含むフラーレン族のカーボンの円筒形状の多くの同素体のいずれかである。ＣＮＴは、フラーレン様構造により閉塞されているか、開口している。ＣＮＴには、他の物質を封入したものが含まれる。
【００５８】
本明細書において、「陸ベース」という用語は、一般に動作状態にある間地面により支持可能なことを意味する。陸ベースと考えられる構造体は、また海ベース、空ベース又は宇宙ベースであってもよい。例えば、貨物用コンテナは、陸ベース、海ベース、空ベース及び宇宙ベースである。同様に、海，空又は宇宙と明らかに関連性があるにも関らず陸ベースとして考えられる構造体もある。例えば、橋は、水域と交わり、例えその水域が海であるという事実にも関らず、地面で支持されているので陸ベースの構造体とみなされる。
【００５９】
本明細書において、「浸出される」という用語は結合されることを意味し、「浸出」という用語は、結合プロセスを意味する。このような結合には、直接共有結合、イオン結合、π−π相互作用、及びファンデルワールス力媒介物理吸着が含まれる。例えば、ある実施形態において、ＣＮＴは、繊維材料に直接結合されてもよい。結合は、バリアコーティング又はＣＮＴと繊維材料との間に配置された媒介遷移金属ナノ粒子を介した繊維材料へのＣＮＴの浸出のように、間接的であってもよい。本明細書に開示されたＣＮＴ浸出繊維材料において、ＣＮＴは上記の通り、繊維材料に対して直接的又は間接的に「浸出される」。ＣＮＴが繊維材料に「浸出される」特定の方法は、「結合モチーフ（bonding motif）」と呼ばれる。
【００６０】
繊維材料の一部に浸出されたＣＮＴは、一般に長さが均一である。本明細書において、「長さが均一」とは、反応器内で成長したＣＮＴの長さに言及する。「均一な長さ」とは、ＣＮＴの長さが、ＣＮＴの全長に対して±約２０％以下の許容誤差を有することを意味し、ＣＮＴの長さは約１ミクロンから約５００ミクロンまでの範囲で変化する。例えば１〜４ミクロンのような極めて短い長さにおいては、この誤差は、最大±約１ミクロンでＣＮＴ全長の±約２０％より大きい範囲内、すなわちＣＮＴ全長の約２０％よりやや大きくなる。
【００６１】
また、繊維材料の一部に浸出されたＣＮＴは、一般にその分布も均一である。本明細書において、「分布が均一」とは、繊維材料上のＣＮＴの密度の一貫性に言及する。「均一な分布」とは、繊維材料上のＣＮＴの密度が、ＣＮＴにより覆われた繊維の表面領域のパーセンテージとして定義される被覆率で±約１０％の許容誤差を有することを意味する。これは、直径８ｎｍで５層のＣＮＴにおいて±１５００ＣＮＴ／μｍ２に等しい。この数値は、ＣＮＴの内部空間を充填可能（fillable）とみなしている。
【００６２】
本開示は、ひとつにはＣＮＴ浸出繊維材料を目指すものである。繊維材料へのＣＮＴの浸出は、例えば、蒸気、酸化、摩耗及び圧縮による損傷から保護するためのサイジング剤としての機能を含む多くの機能性を提供することができる。ＣＮＴベースのサイジング剤はまた、複合材料内で、繊維材料とマトリックス材との間の接触部分としての役割も果たす。ＣＮＴはまた、繊維材料を被覆するいくつかのサイジング剤のうちの１つとしての役割を果たす。
【００６３】
さらに、繊維材料に浸出されたＣＮＴは、例えば、熱又は電気伝導性、又は引張強度のような繊維材料の様々な性質を変化させることができる。ＣＮＴ浸出繊維材料を作るために使用されるプロセスは、ＣＮＴに略均一な長さ及び分布を提供し、これにより、改良される繊維材料の全体に均一に有益な性質を与える。このようなプロセスの中には、巻取り可能な寸法のＣＮＴ浸出繊維材料の製造に適しているものもある。
【００６４】
本開示はまた、ひとつにはＣＮＴ浸出繊維材料を目指すものである。典型的なサイジング溶液を繊維材料に塗布する前、もしくはそのかわりに、様々なプロセスが新たに製造される繊維材料の初期段階に適用される。あるいは、例えば、カーボントウのような既にサイジング剤がその表面に塗布済みの商用の繊維材料をプロセスに用いることができる。このような実施形態において、バリアコーティング及び遷移金属微粒子は、以下でさらに説明されるように間接的な浸出を提供する中間層としての役割を果たすが、サイジング剤は繊維材料と合成されたＣＮＴとの間を直接的に接触させるために除去される。ＣＮＴの合成後、要望に応じてさらなるサイジング剤を塗布することができる。
【００６５】
あるプロセスは、巻取り可能な寸法のトウ、テープ、織物、及び他の３次元織物構造体に沿って、均一な長さ及び分布を有するＣＮＴの連続生産を可能にする。特定のプロセスによって様々なマット、織物、及び不織布等が機能化可能だが、トウやヤーン等の元となる材料のＣＮＴ機能化の後、これらから、より高度な秩序構造体を製造することも可能である。例えば、ＣＮＴ浸出織物を、ＣＮＴ浸出炭素繊維トウから製造することができる。
【００６６】
本明細書において、「繊維材料」という用語は、その基本的な構造要素としてフィラメント又はフィラメントの束を有するあらゆる材料を示す。この用語は、繊維、フィラメント、ヤーン、トウ、テープ、織物及び不織布、パイル、マット等を包含する。
【００６７】
本明細書において、「巻取り可能な寸法」とは、材料をスプール又はマンドレルに保存可能にする長さに制限されない少なくとも１つの寸法を有する繊維材料に関して言及する。「巻取り可能な寸法」の繊維材料は、本明細書で記載されたＣＮＴ浸出用のバッチ処理又は連続処理のいずれかの使用を示す少なくとも１つの寸法を有する。市販の巻取り可能な寸法の繊維材料の１つとして、８００ｔｅｘ（１ｔｅｘ＝１ｇ／１，０００ｍ）又は６２０ｙａｒｄ／ｌｂで１２ｋのＡＳ４炭素繊維トウ（Grafil, Inc., Sacramento, CA）が挙げられる。特に、市販の炭素繊維トウは、より大きなスプールを特注してもよいが、例えば、５，１０，２０，５０及び１００ｌｂ（大きな重量を有するスプール用、通常は３ｋ／１２Ｋトウ）のスプールにおいて得ることができる。あるプロセスは、５〜２０ｌｂのスプールで容易に行われるが、より大きなスプールを使用することもできる。さらに、例えば、１００ｌｂ以上の極めて大きなスプールを、２本の５０ｌｂのスプール等の扱いやすい寸法に分割する前処理を組み込んでもよい。
【００６８】
本明細書において、「カーボンナノチューブ」（ＣＮＴ，複数形はＣＮＴｓ）という用語は、単層カーボンナノチューブ（single-walled carbon nanotube, SWNT）、２層カーボンナノチューブ（double-walled carbon nanotube, DWNT）及び多層カーボンナノチューブ（multi-walled carbon nanotube, MWNT）を含むフラーレン族の円筒形状の任意の炭素同素体を示す。カーボンナノチューブは、フラーレン様構造により閉塞されるか、又は端部が開口してよい。カーボンナノチューブには、他の物質を封入したものが含まれる。
【００６９】
本明細書において、「遷移金属」という用語は、周期表のｄブロックの任意の元素又はその合金を示す。「遷移金属」という用語はまた、酸化物、炭化物及び窒化物等の遷移金属元素ベースの塩形態も含む。
【００７０】
本明細書において、「ナノ粒子」もしくはＮＰという用語又はその文法的な同等物は、ＮＰが球形である必要はないが、等価な球形における粒径が約０．１から約１００ナノメートルまでの間の大きさの粒子を示す。特に、遷移金属ＮＰは、繊維材料上でＣＮＴを成長させる触媒として機能する。
【００７１】
本明細書において、「サイジング剤（sizing agent）」、「繊維サイジング剤（fiber sizing agent）」又は単に「サイジング（sizing）」とは、炭素繊維の完全性を保護し、複合材料中の炭素繊維とマトリックス材との間の界面相互作用を強化し、あるいは炭素繊維の特定の物理的性質を変化又は強化するためのコーティングとして、繊維の製造において使用される材料を総称するものである。ある実施形態において、繊維材料に浸出されたＣＮＴはサイジング剤としての役割を果たす。
【００７２】
本明細書において、「マトリックス材」という用語は、サイジング剤を適用したＣＮＴ浸出繊維材料を、ランダム配向を含む特定の配向性でまとめる役割を果たすバルク材をいう。ＣＮＴ浸出繊維材料の物理的又は化学的性質の一部がマトリックス材に与えられることにより、前記マトリックス材はＣＮＴ浸出繊維材料の存在からの利益を享受することができる。
【００７３】
本明細書において、「材料滞留時間」という用語は、巻取り可能な寸法の繊維材料に沿った個々の点が、ＣＮＴ浸出プロセスの間にＣＮＴ成長状態にさらされる時間をいう。この定義は、多層ＣＮＴの成長チャンバーを用いる場合の滞留時間を含む。
【００７４】
本明細書において、「ラインスピード（linespeed）」という用語は、ＣＮＴ浸出プロセスにおいて、巻取り可能な寸法の繊維材料が送り込まれる速度をいい、この場合、ラインスピードは、ＣＮＴの（１つの又は複数の）チャンバーの長さを材料滞留時間で除して算出される速度である。
【００７５】
ある実施形態において、本開示はＣＮＴ浸出繊維材料を含む複合材料を提供する。ＣＮＴ浸出繊維材料には、巻取り可能な寸法の繊維材料、繊維材料の周囲に等角的に配置されたバリアコーティング、及び繊維材料に浸出されたＣＮＴが含まれる。繊維材料へのＣＮＴの浸出は、繊維材料への個々のＣＮＴの直接的結合又は遷移金属ＮＰ、バリアコーティング又はその両方を介した間接的結合の結合モチーフが含まれる。
【００７６】
理論に制限されることなく、ＣＮＴ形成触媒としての役割を果たす遷移金属ＮＰは、ＣＮＴ成長核構造を形成することによりＣＮＴ成長に触媒作用をもたらす。一実施形態において、ＣＮＴ形成触媒は、繊維材料の基部に留まり、バリアコーティングにより固定され、繊維材料の表面に浸出される。このような場合、遷移金属ナノ粒子触媒によって初期に形成された核構造は、当該分野でしばしば観察されるＣＮＴ成長の先端部に沿って触媒の移動させなくても、継続した非触媒核ＣＮＴ成長に十分である。このような場合において、ＮＰは、繊維材料に対するＣＮＴの付着点としての役割を果たす。バリアコーティングの存在はまた、さらなる間接的結合モチーフを提供する。例えば、ＣＮＴ形成触媒は、上記の通りバリアコーティング内に固定されるが、しかし、繊維材料と表面接触していない。このような場合、ＣＮＴ形成触媒と繊維材料との間に配置されたバリアコーティングの積層構造が生じる。いずれの場合も、形成されたＣＮＴは繊維材料に浸出される。ある実施形態において、バリアコーティングの中には、ＣＮＴ成長触媒がナノチューブ成長の先端に追従することをなお可能にするものがある。このような場合、これにより繊維材料への、又は付随的にバリアコーティングへのＣＮＴの直接的な結合が生じうる。ＣＮＴと繊維材料との間に形成された実際の結合モチーフの性質に関わらず、浸出されたＣＮＴは丈夫であり、ＣＮＴ浸出繊維材料がＣＮＴの性質又は特性を示すことが可能となる。
【００７７】
また、理論に制限されることなく、繊維材料上にＣＮＴが成長する場合、反応チャンバー内の高温、残留酸素及び湿気等は、繊維材料に損傷を与える。その上、繊維材料自体が、ＣＮＴ形成触媒自体との反応により損傷を受ける。すなわち、繊維材料は、ＣＮＴ合成に使用される反応温度においては、触媒への炭素原料としての役割を果たす。このような過剰な炭素は、炭素原料ガスの制御された導入を妨げ、そして炭素を過剰供給することにより触媒を汚染することすらある。本開示で使用されるバリアコーティングは、繊維材料上でのＣＮＴ合成を容易にするように設計されている。理論に制限されることなく、前記コーティングは、熱分解に対する熱障壁を提供するか又は高温環境への繊維材料の暴露を防ぐ物理障壁となることができる。これにかわり或いはこれに加えて、前記コーティングは、ＣＮＴ形成触媒と繊維材料との間の表面領域接触を最小化するか、又はＣＮＴ成長温度におけるＣＮＴ形成触媒への繊維材料の暴露を軽減することができる。
【００７８】
ＣＮＴ浸出繊維材料を有する複合材料には、略均一な長さのＣＮＴが提供される。連続プロセスにおいて、ＣＮＴ成長チャンバー内での繊維材料の滞留時間は、ＣＮＴ成長、ひいてはＣＮＴの長さを制御するために調節される。これは、成長するＣＮＴの特定の性質を制御する手段を提供する。ＣＮＴの長さはまた、炭素原料並びに搬送ガスの流量及び反応温度を調節することにより制御される。例えばＣＮＴを作成するために使用される触媒の大きさを制御することにより、ＣＮＴ特性のさらなる制御を行うことができる。例えば、１ｎｍ遷移金属ナノ粒子触媒は、特にＳＷＮＴを形成するために使用することができる。より大きな触媒は、主にＭＷＮＴを作成するために使用することができる。
【００７９】
さらに、使用されるＣＮＴ成長プロセスは、予め作成されたＣＮＴを溶媒中に浮遊又は分散して、手で繊維材料に塗布するプロセス中に生じるＣＮＴの束化又は凝集を避けつつ、繊維材料上にＣＮＴが均一に分布したＣＮＴ浸出繊維材料を提供するのに有用である。このように凝集したＣＮＴは、繊維材料への付着力が弱く、ＣＮＴの特性は、現れたとしてもそれは弱い。ある実施形態において、被覆率、すなわち被覆された繊維の表面領域のパーセントで表される最大分布密度は、直径約８ｎｍで５層のＣＮＴの場合約５５％である。この被覆率は、ＣＮＴの内部空間が「充填可能な」空間であるとして計算される。ガス組成及びプロセススピードを制御すると同様、表面への触媒の分散を変化させることにより、様々な分布／密度の値を達成することができる。一般的に与えられるパラメータにおいて、繊維表面に亘って約１０％以内の被覆率を達成することができる。より高密度でより短いＣＮＴは、機械的性質を向上させるのに有用であるのに対し、より低密度のより長いＣＮＴは、熱的及び電気的性質の向上に有用であるが、やはり高密度が望ましい。より長いＣＮＴが成長した場合、より低密度が生じることがある。これは、より高温及びより急激な成長により、より低い触媒微粒子収率が生じうるからである。
【００８０】
ＣＮＴ浸出繊維材料を有する本開示の複合材料には、単一のフィラメント、繊維ヤーン、繊維トウ、テープ、繊維ブレイド（fiber-braid）、織物、不織布マット、繊維プライ、及び他の３次元織物構造等の繊維材料が含まれてもよい。フィラメントには、約１ミクロンから約１００ミクロンまでの範囲の直径を有する高アスペクト比の繊維が含まれる。繊維トウは、通常は密集して結合したフィラメントの束であり、大抵はヤーンを形成するために互いに撚り合わせられる。
【００８１】
ヤーンには、撚り合わせられたフィラメントの密接に結合された束が含まれる。ヤーン内でのそれぞれのフィラメントの直径は比較的均一である。ヤーンは、１０００リニアメートル（linear meter）あたりのグラム重量として表される「テックス（tex）」又は１０，０００ｙａｒｄあたりのポンド重量として表される「デニール（denier）」で示される様々な重量を有し、一般的なテックスの範囲は約２００ｔｅｘから約２０００ｔｅｘまでの間である。
【００８２】
トウには、撚り合わせられていないフィラメントのゆるく結合された束が含まれる。ヤーンの場合と同様に、トウ内でのフィラメントの直径は概して均一である。トウはまた、様々な重量を有し、ｔｅｘの範囲は一般に約２００ｔｅｘから２０００ｔｅｘまでの範囲である。トウは、例えば１２Ｋトウ、２４Ｋトウ、４８Ｋトウ等のように、トウ内の数千本のフィラメントの数によりしばしば特徴付けられる。
【００８３】
テープは、織りとしてまとめられるか、又は不織布の扁平トウとなることができる材料である。テープの幅は様々であり、一般にリボンと同様の両面構造（two-sided structure）である。形成するためのプロセスは、テープの片面又は両面でのＣＮＴ浸出と相性がよい。ＣＮＴ浸出テープは、平らな基質表面上の「カーペット」又は「森」と類似する。また、このようなプロセスは、テープのスプールを機能化するために連続モードで行うことができる。
【００８４】
繊維ブレイドは、高密度な繊維のロープ様構造を示す。このような構造は、例えば、ヤーンにより形成することができる。編み上げ構造（braided structure）は、中空部分（hollow portion）を含んでもよく、あるいは他のコア材料の周りに形成されてもよい。
【００８５】
ある実施形態において、多くの初期繊維材料構造体は、織物又はシート様構造に形成される。これには、例えば、上記のテープに加えて、織物製品、不織繊維マット（non-woven fiber mat）及び繊維プライが含まれる。このような高度な秩序構造は、親繊維に浸出されたＣＮＴを有する元のトウ、ヤーン又はフィラメント等から形成することができる。あるいは、このような構造体は、ＣＮＴ浸出プロセス用の基板としての機能する。
【００８６】
繊維を形成するために使用される前駆体に基づき、炭素繊維はレーヨン、ポリアクリロニトリル（ＰＡＮ）及びピッチ（Pitch）の３種類に分類され、本開示においては、そのいずれの繊維も使用することができる。セルロース系材料であるレーヨン前駆体の炭素繊維は、約２０％と比較的低い炭素含有量を有し、繊維の強度及び剛性が低い傾向がある。ポリアクリロニトリル（ＰＡＮ）前駆体は、約５５％の炭素含有量の炭素繊維を提供する。一般に、ＰＡＮ前駆体に基づく炭素繊維は、表面欠陥が最小であるため、他の炭素繊維前駆体に基づく炭素繊維より高い引張強度を有する。
【００８７】
また、石油アスファルト、コールタール及びポリ塩化ビニルに基づくピッチ前駆体もまた、炭素繊維を製造するために使用できる。ピッチは、比較的低コストで炭素収率（carbon yield）は高いが、一定のバッチ処理において不均一性の問題が生じることがある。
【００８８】
繊維材料への浸出に有用なＣＮＴには、ＳＷＮＴ、ＤＷＮＴ、ＭＷＮＴ及びこれらの組み合わせが含まれる。実際に使用されるＣＮＴは、ＣＮＴ浸出繊維材料の用途によって決まる。ＣＮＴは、熱もしくは電気伝導性の用途に、又は絶縁体として使用することができる。ある実施形態において、浸出されるＣＮＴはＳＷＮＴである。ある実施形態において、浸出されるＣＮＴはＭＷＮＴである。ある実施形態において、浸出されるＣＮＴはＳＷＮＴとＭＷＮＴとの組み合わせである。ＳＷＮＴ及びＭＷＮＴの特有の性質には、いくつかの繊維の最終用途において、いずれか一方の種類のナノチューブの合成を決定づけるいくつかの相違が存在する。例えば、ＳＷＮＴは半導体的又は金属的であり、一方、ＭＷＮＴは金属的であり得る。
【００８９】
ＣＮＴは、機械的強度、低〜中程度の電気抵抗率及び高い熱伝導性等の特有の性質を、ＣＮＴ浸出繊維材料に与える。例えば、ある実施形態において、ＣＮＴ浸出炭素繊維材料の電気抵抗率は、元の繊維材料の電気抵抗率より低い。より一般的に、結果として得られるＣＮＴ浸出繊維が示すこれらの特性の程度は、ＣＮＴによる繊維の被覆率の程度及び密度の関数となる。直径８ｎｍで５層のＭＷＮＴの場合、繊維の０〜５５％の範囲の任意の繊維表面領域を被覆することができる（ＣＮＴの内部空間を充填可能とみなして計算される）。この数値は、より小さな直径のＣＮＴの場合はより小さく、より大きな直径のＣＮＴの場合はより大きい。表面領域の５５％の被覆率は、約１５，０００ＣＮＴ／ミクロン２に相当する。さらに、ＣＮＴの性質は、上記の通りＣＮＴの長さに依存した方法で繊維材料に与えることができる。浸出されたＣＮＴの長さは、約１ミクロンから約５００ミクロンまでの範囲で変化させることができ、１ミクロン，２ミクロン，３ミクロン，４ミクロン，５ミクロン，６ミクロン，７ミクロン，８ミクロン，９ミクロン，１０ミクロン，１５ミクロン，２０ミクロン，２５ミクロン，３０ミクロン，３５ミクロン，４０ミクロン，４５ミクロン，５０ミクロン，６０ミクロン，７０ミクロン，８０ミクロン，９０ミクロン，１００ミクロン，１５０ミクロン，２００ミクロン，２５０ミクロン，３００ミクロン，３５０ミクロン，４００ミクロン，４５０ミクロン，５００ミクロン及びこれらの間の全ての値を含む。ＣＮＴはまた、例えば、約０．５ミクロンなど１ミクロンより短い長さとすることもできる。ＣＮＴはまた、例えば、５１０ミクロン，５２０ミクロン，５５０ミクロン，６００ミクロン，７００ミクロン及びこれらの間の全ての値を含む、５００ミクロンより長い長さとすることもできる。
【００９０】
本開示の複合材料には、約１ミクロンから約１０ミクロンまでの長さのＣＮＴを組み込むことができる。このようなＣＮＴの長さは、せん断強度の強化に適用するうえで有益である。また、ＣＮＴは、約５から約７０ミクロンまでの長さであってもよい。このようなＣＮＴの長さは、ＣＮＴが繊維方向に配列された場合、引張強度の強化に適用するうえで有益である。また、ＣＮＴは、約１０ミクロンから約１００ミクロンまでの長さであってもよい。このようなＣＮＴの長さは、機械的性質と同様、電気的／熱的性質の向上に有益である。また、ＣＮＴは、約１００ミクロンから約５００ミクロンまでの長さであってもよいが、これは電気的性質及び熱的性質の向上に役に立つ。このようなＣＮＴの長さの制御は、ラインスピード及び成長温度の変化に加えて炭素原料及び不活性ガス流量を調整することにより容易に行うことができる。
【００９１】
ある実施形態において、巻取り可能な寸法のＣＮＴ浸出繊維材料を含む複合材料は、ＣＮＴの長さが異なる様々な均一な領域を有する。例えば、せん断強度を強化するために均一な短いＣＮＴを備えたＣＮＴ浸出繊維の第１部分と、電気的又は熱的性質を向上するために均一な長いＣＮＴを備えた同一の巻取り可能な材料の第２部分と、を有するのが望ましい。
【００９２】
繊維材料にＣＮＴを浸出するためのあるプロセスは、均一なＣＮＴの長さの制御を可能にし、連続プロセスにおいて、巻取り可能な繊維材料が高い割合でＣＮＴにより機能化可能にする。材料滞留時間が５から３００秒で長さ３フィートのシステム用の連続プロセスにおけるラインスピードは、約０．５ｆｔ／ｍｉｎから約３６ｆｔ／ｍｉｎの範囲内のいずれか、又はそれより大きい。選択されるスピードは、以下にさらに説明される様々なパラメータに応じて決定される。
【００９３】
ある実施形態において、約５から約３０秒までの材料滞留時間により、約１ミクロンから約１０ミクロンまでの長さのＣＮＴの製造が可能となる。ある実施形態において、約３０から約１８０秒までの材料滞留時間により、約１０ミクロンから約１００ミクロンまでの長さのＣＮＴの製造が可能となる。さらに他の実施形態において、約１８０から約３００秒までの材料滞留時間により、約１００ミクロンから約５００ミクロンまでの長さのＣＮＴの製造が可能となる。当業者は、これらの範囲が概算であり、ＣＮＴの長さはまた、反応温度並びにキャリヤー及び炭素原料の濃度及び流量によって調節することができることを理解するだろう。
【００９４】
本開示のＣＮＴ浸出繊維材料にはバリアコーティングが含まれる。バリアコーティングには、例えば、アルコキシシラン（alkoxysilane）、メチルシロキサン（methylsiloxane）、アルモキサン（alumoxane）、アルミナナノ粒子、スピンオンガラス（spin on glass）及びガラスナノ粒子が含まれる。以下に記載のように、ＣＮＴ形成触媒は、未硬化バリアコーティング材料に添加し、まとめて繊維材料に塗布することができる。他の実施形態において、ＣＮＴ形成触媒を付着させる前に、バリアコーティング材料を繊維材料に加えることができる。ＣＮＴ形成触媒の炭素原料への暴露後もＣＶＤ成長が可能となるように、バリアコーティング材料は十分に薄くすることができる。ある実施形態において、前記厚さは、ＣＮＴ形成触媒の有効径より薄いか略等しい。ある実施形態において、バリアコーティングの厚さは、約１０ｎｍから約１００ｎｍまでである。また、バリアコーティングを、１ｎｍ，２ｎｍ，３ｎｍ，４ｎｍ，５ｎｍ，６ｎｍ，７ｎｍ，８ｎｍ，９ｎｍ，１０ｎｍ及びこれらの間のいずれの値も含む１０ｎｍより小さい値とすることができる。
【００９５】
理論に制限されることなく、バリアコーティングは、繊維材料とＣＮＴとの間の中間層の役割を果たし、ＣＮＴが繊維材料へ機械的に浸出するのを助ける。このような機械的浸出は、繊維材料にＣＮＴの特性をなおも与えながら、繊維材料がＣＮＴを形成するための基盤（platform）として機能する強固な体制を依然として提供する。さらに、バリアコーティングを含むことの利点には、炭素繊維材料を蒸気にさらすことによる化学的損傷、又はＣＮＴ成長を促進するために用いられる温度で繊維材料を加熱することによる熱的損傷から、繊維材料を直接的に保護することが含まれる。
【００９６】
本明細書で開示される浸出されたＣＮＴは、従来の繊維「サイジング」の代用品として効果的に機能する。浸出されたＣＮＴは、従来のサイジング材料よりも丈夫であり、複合材料内における繊維−マトリックス間の界面を強化し、より一般的には、繊維−繊維間の界面を強化することができる。実際に、本明細書で開示されるＣＮＴ浸出繊維材料は、ＣＮＴ浸出繊維材料の性質が繊維材料の性質と浸出されたＣＮＴの性質との組み合わせであるという意味ではそれ自体が複合材料である。結果として、本開示の実施形態は、望ましい性質が不十分又は欠如している繊維材料にそのような性質を与える手段を提供する。繊維材料は、特定の用途の必要条件を満たすように適合又は設計することができる。サイジングとして機能するＣＮＴは、ＣＮＴの疎水構造により蒸気の吸収から繊維材料を保護することができる。その上、以下にさらに例示されるように、疎水性のマトリックス材と疎水性のＣＮＴとの相互作用により、繊維とマトリックス間の相互作用が向上する。
【００９７】
上記の浸出されたＣＮＴを有する繊維材料へ有益な性質が与えられているにもかかわらず、本開示の複合材料は、従来のサイジング剤をさらに含んでもよい。このようなサイジング剤の種類及び機能はの及ぶ範囲は広く、例えば、界面活性剤、帯電防止剤、潤滑剤、シロキサン、アルコキシシラン、アミノシラン、シラン、シラノール、ポリビニルアルコール、でんぷん、及びこれらの混合物が含まれる。このような２次サイジング剤は、ＣＮＴ自体を保護するか、又は浸出されたＣＮＴによって与えられなかったさらなる性質を繊維に与えるために用いることができる。
【００９８】
本開示の複合材料は、ＣＮＴ浸出繊維材料とともに複合材料を形成するマトリックス材をさらに含む。このようなマトリックス材として、例えば、エポキシ、ポリエステル、ビニルエステル、ポリエーテルイミド、ポリエーテルケトンケトン、ポリフタルアミド、ポリエーテルケトン、ポリエーテルエーテルケトン、ポリイミド、フェノールホルムアルデヒド及びビスマレイミドが含まれる。本開示において有用なマトリックス材として、周知の任意のマトリックス材が含まれる（Mel M. Schwartz, Composite Materials Handbook（2d ed. 1992）参照）。さらに、マトリックス材として、熱硬化性及び熱可塑性の樹脂（ポリマー）の両方、金属、セラミック及びセメントが含まれる。
【００９９】
マトリックス材として有用な熱硬化性樹脂には、フタル酸／マレイン酸型のポリエステル、ビニルエステル、エポキシ、フェノール樹脂、シアン酸塩、ビスマレイミド及びナディック末端封止ポリイミド（nadic end-capped polyimide, PMR-15等）が含まれる。熱可塑性樹脂には、ポリスルホン、ポリアミド、ポリカーボネート、ポリフェニレン酸化物、ポリ硫化物、ポリエーテルエーテルケトン、ポリエーテルスルホン、ポリアミドイミド、ポリエーテルイミド、ポリイミド、ポリアリレート及び液晶ポリエステルが含まれる。
【０１００】
マトリックス材として有用な金属には、アルミニウム６０６１，２０２４及び７１３アルミニウムブレーズ（aluminum braze）等のアルミニウム合金が含まれる。マトリックス材として有用なセラミックには、リチウムアルミノケイ酸塩等のカーボンセラミック、酸化アルミニウム及びムライト等の酸化物、窒化ケイ素等の窒化物及び炭化ケイ素等の炭化物が含まれる。マトリックス材として有用なセメントには、炭化物ベースのセメント（炭化タングステン、炭化クロム及び炭化チタン）、耐火セメント（タングステントリア（tungsten-thoria）及び炭酸バリウム−ニッケル（barium-carbonate-nickel））、クロム−アルミナ、ニッケル−マグネシア及び鉄−ジルコニウム炭化物が含まれる。上記のマトリックス材はいずれも単独で又は組み合わせて用いることができる。
【０１０１】
本発明は、開示された実施形態を参照して説明されたが、当業者は、これが単に本発明を説明するためのものに過ぎないことを容易に理解するだろう。本発明の精神から逸脱することなく、様々な修正を加えることが当然のことながら可能である。
【図１】
2013511655.tif 000003
【図２】
2013511655.tif 000004
【図３】
2013511655.tif 000005
【図４】
2013511655.tif 000006
【図５】
2013511655.tif 000007
【図６】
2013511655.tif 000008
【図７】
2013511655.tif 000009
【図８】
2013511655.tif 000010
【図９】
2013511655.tif 000011
【国際調査報告】
2013511655.tif 000012